이어서 , 상기 프로파일 각 모서리 부 의 단부 사이 에 230 - 250 ℃ 의 온도 의 도 10 과 같 은 요철 형 가열 판 을 투입 한 뒤 , 상기 프로 파일 을 상기 가열 판 에 접 면 후 가압 하 며 상기 프로파일 의 단부 가 약 2 . 5 mm 용융 될 때 까지 1 차 로 24 - 27 초간 가열 하 였 다 . 그리고 나 서 , 2 차 로 상기 프로파일 의 단부 를 가열 판 에 접면 한 상태 로 가압 없이 230 - 250 ℃ 로 2 초간 더 가열 하 였 다 .